"重合体i:下記重合体ブロックAおよび下記重合体ブロックBを含み、一般式[A-B]n式中、Aは重合体ブロックAを、Bは重合体ブロックBを、nは1~3の整数を表す。で表される構造を有する共重合体Iまたはその水素添加物と;重合体ii:下記重合体ブロックAおよび下記重合体ブロックBを含み、一般式A-B-A式中の記号は前記と同意義を表す。もしくは一般式[A-B]x-Y式中、xは1以上の整数を表し、Yはカップリング剤残基を、その他の記号は前記と同意義を表す。で表される構造を有する共重合体IIまたはその水素添加物と;示差走査熱量測定により25°C以上40°C未満の範囲に、脂肪酸アミド化合物又はそれを主成分として含む脂肪酸アミド組成物起因の吸熱ピークを有する、脂肪酸アミド化合物又はそれを主成分として含む脂肪酸アミド組成物とを含有し、前記重合体iおよび前記重合体iiの全体の芳香族アルケニル化合物単位含有率StABは、30~50重量であり、前記重合体iおよび前記重合体iiにそれぞれ含まれる重合体ブロックAの総量と重合体ブロックBの総量との重量比A:Bが5:95~25:75の範囲内であり、前記脂肪酸アミド化合物の総含有量が、前記重合体iおよび前記重合体iiの合計重量100重量部に対して、0.3~2重量部であることを特徴とする粘着剤組成物。重合体ブロックA:芳香族アルケニル化合物単位が連続し、芳香族アルケニル化合物単位を主体とする重合体ブロック重合体ブロックB:共役ジエン単位と芳香族アルケニル化合物単位がランダムに含まれる芳香族アルケニル-共役ジエン共重合体ブロックであって、芳香族アルケニル化合物単位含有率Stbが10~35重量である重合体ブロック前記脂肪酸アミド化合物が、炭素数6~10の飽和脂肪酸アミド化合物である、請求項1記載の粘着剤組成物。前記脂肪酸アミド化合物が、エチレンビスカプリル酸アミドである、請求項1又は2記載の粘着剤組成物。前記吸熱ピークの吸熱量が、前記脂肪酸アミド化合物又はそれを主成分として含む脂肪酸アミド組成物1mgに対して0.5mJ以上である、請求項1~3の何れか1項に記載の粘着剤組成物。前記脂肪酸アミド化合物又はそれを主成分として含む脂肪酸アミド組成物の酸価が、14mg/gKOH以下である、請求項1~4の何れか1項に記載の粘着剤組成物。基材層と、請求項1~5の何れか1項に記載の粘着剤組成物を含む粘着剤層と、を有する表面保護フィルム。拡散フィルム用表面保護フィルムである請求項6に記載の表面保護フィルム。しかし、本発明者らの検討によれば、上記の従来技術には、なお、下記の問題がある。特許文献1、2の表面保護フィルムの場合、アクリル系の樹脂およびポリカーボネート系の樹脂等の極性ポリマーから形成される光学シートにおいては、貼付後の加熱によって粘着層の粘着昂進が起こることがある。特許文献3の表面保護フィルムの場合、使用する脂肪酸アミドの種類によっては、貼付後の加熱によって粘着層の粘着昂進が起こることがある。したがって、本発明の目的は、上述した従来技術の欠点を解消し、高温の環境に曝されても例えば40~60°C条件下、さらには60°C超80°C条件下においても粘着昂進が抑制される表面保護フィルムの製造を可能にする粘着剤組成物、およびこのような表面保護フィルムを提供することである。本発明者らは、鋭意検討の結果、表面保護フィルムの粘着剤層に、特定の吸熱ピークを有する脂肪酸アミド化合物又はそれを主成分として含む脂肪酸アミド組成物を適当な量で配合することにより、高温の環境に曝されても例えば、60~80°C条件下においても粘着昂進が抑制された表面保護フィルムが得られることを見出し、更なる検討の結果、本発明を完成するに至った。本発明の粘着剤組成物は、重合体i:下記重合体ブロックAおよび下記重合体ブロックBを含み、一般式[A-B]n式中、Aは重合体ブロックAを、Bは重合体ブロックBを、nは1~3の整数を表す。で表される構造を有する共重合体Iまたはその水素添加物と;重合体ii:下記重合体ブロックAおよび下記重合体ブロックBを含み、一般式A-B-A式中の記号は上記と同意義を表す。もしくは一般式[A-B]x-Y式中、xは1以上の整数を表し、Yはカップリング剤残基を、その他の記号は上記と同意義を表す。で表される構造を有する共重合体IIまたはその水素添加物と;示差走査熱量測定により25°C以上40°C未満の範囲に、脂肪酸アミド化合物又はそれを主成分として含む脂肪酸アミド組成物起因の吸熱ピークを有する、脂肪酸アミド化合物又はそれを主成分として含む脂肪酸アミド組成物とを含有し、上記重合体iおよび上記重合体iiの全体の芳香族アルケニル化合物単位含有率StABは、30~50重量であり、上記重合体iおよび上記重合体iiにそれぞれ含まれる重合体ブロックAの総量と重合体ブロックBの総量との重量比A:Bが5:95~25:75の範囲内であり、上記脂肪酸アミド化合物の含有量が、上記重合体iおよび上記重合体iiの合計重量100重量部に対して、0.3~2重量部であることを特徴とする。重合体ブロックA:芳香族アルケニル化合物単位が連続し、芳香族アルケニル化合物単位を主体とする重合体ブロック重合体ブロックB:共役ジエン単位と芳香族アルケニル化合物単位がランダムに含まれる芳香族アルケニル-共役ジエン共重合体ブロックであって、芳香族アルケニル化合物単位含有率Stbが10~35重量である重合体ブロック上記脂肪酸アミド化合物は、炭素数6~10の飽和脂肪酸アミド化合物であることが好ましい。また、上記脂肪酸アミド化合物は、エチレンビスカプリル酸アミドであることが好ましい。さらに、上記脂肪酸アミド化合物起因の吸熱ピークは、27~35°Cの範囲にあることが好ましい。また、上記吸熱ピークの吸熱量は、上記脂肪酸アミド化合物又はそれを主成分として含む脂肪酸アミド組成物1mgに対して0.5mJ以上であることが好ましい。本発明の表面保護フィルムは、基材層と、上記粘着剤組成物からなる粘着剤層と、を有することを特徴とする。本発明の表面保護フィルムは、好ましくは、拡散フィルム用表面保護フィルムである。本発明の粘着剤組成物を用いることにより、高温の環境に曝されても例えば60~80°C条件下、粘着昂進が抑制されている表面保護フィルムが得られる。本発明の粘着剤組成物、及びそれを含む表面保護フィルム特には拡散フィルム用表面保護フィルムでは、例えば23°C~80°Cにおいて、粘着昂進が抑制できる。<本明細書中の記号の定義>本明細書において数値範囲を表すために用いられる記号~は、特に記載の無い限り、当該数値範囲がその両端の数値を含むことを意図して用いられる。本明細書において、用語芳香族アルケニル化合物単位含有率等において用いられる重合体の繰り返し単位の含有率とは、繰り返し単位を繰り返し単位の起源であるモノマーの重量に換算して求めた含有率、すなわち、上記重合体を形成するための全モノマーの重量に対する上記繰り返し単位の起源であるモノマーの重量の比率重量、すなわち重合体の芳香族アルケニル化合物含量[alkenylaromaticcompoundcontent]を意味する。ここで、上記重合体を形成するための全モノマーの重量は、上記重合体の重量に近似する。また、同様に、本明細書において、重合体ブロックの繰り返し単位の含有率とは、繰り返し単位の起源であるモノマーの重量に換算して求めた含有率、すなわち、上記重合体ブロックを形成するための全モノマーの重量に対する、上記繰り返し単位の起源であるモノマーの重量の比率重量を意味する。ここで、上記重合体ブロックを形成するための全モノマーの重量は、上記重合体ブロックの重量に近似する。本明細書において、ビニル結合の含有率は、赤外吸収スペクトル法を用い、モレロ法により算出した1,2-ビニル結合および3,4-ビニル結合の総含有率を意味する。本明細書において、脂肪酸アミド化合物とは、純粋な例えば純度99以上の脂肪酸アミド単体を意味する。また、脂肪酸アミド組成物とは、脂肪酸アミド化合物と、脂肪酸アミド化合物の原材料であるジアミン、および脂肪酸等の不純物等とを含有する組成物を意味する。[粘着剤組成物]本発明の粘着剤組成物は、下記重合体i、下記重合体ii、および所定の少なくとも1種の脂肪酸アミド化合物又はそれを主成分として含む脂肪酸アミド組成物を含有する。<重合体i、および重合体ii>本明細書中、重合体iは、下記重合体ブロックAおよび下記重合体ブロックBを含み、一般式[A-B]n式中、Aは重合体ブロックAを、Bは重合体ブロックBを、nは1~3の整数を表す。で表される構造を有する共重合体Iまたはその水素添加物である。本明細書中、重合体iiは、下記重合体ブロックAおよび下記重合体ブロックBを含み、一般式A-B-A式中の記号は上記と同意義を表す。もしくは一般式[A-B]x-Y式中、xは2以上の整数を表し、Yはカップリング剤残基を、その他の記号は上記と同意義を表す。で表される構造を有する共重合体IIまたはその水素添加物である。なお、本明細書中、上記重合体iと上記重合体iiとからなる組成物を、単に共重合体組成物と称する場合がある。本発明の粘着剤組成物において、上記重合体iおよび上記重合体iiの全体の芳香族アルケニル化合物単位含有率は、30~50重量であり、上記重合体iと上記重合体iiに含まれる重合体ブロックAの総量と重合体ブロックBの総量との重量比が5:95~25:75の範囲内である。本明細書中、重合体ブロックAは、芳香族アルケニル化合物単位が連続し、芳香族アルケニル化合物単位を主体とする重合体ブロックである。本明細書中、重合体ブロックBは、共役ジエン単位と芳香族アルケニル化合物単位がランダムに含まれる芳香族アルケニル-共役ジエン共重合体ブロックであって、芳香族アルケニル化合物単位含有率Stbが10~35重量である重合体ブロックである。<重合体ブロックA>上述のように、重合体ブロックAは、芳香族アルケニル化合物単位が連続し、芳香族アルケニル化合物単位を主体とする重合体ブロックである。芳香族アルケニル化合物単位とは、芳香族アルケニル化合物に由来する繰り返し単位である。芳香族アルケニル化合物としては、例えば、スチレン、tert-ブチルスチレン、α-メチルスチレン、p-メチルスチレン、p-エチルスチレン、ジビニルベンゼン、1,1-ジフェニルエチレン、ビニルナフタレン、ビニルアントラセン、N,N-ジェチル-p-アミノエチルスチレンおよびビニルピリジン等を挙げることができる。中でも、原料が工業的に入手し易いという理由から、芳香族アルケニル化合物単位はスチレン単位であることが好ましい。重合体ブロックAは、芳香族アルケニル化合物単位を主たる繰り返し単位として構成されている。具体的には、その芳香族アルケニル化合物単位含有率は、80重量以上である。芳香族アルケニル化合物単位含有率を80重量以上と高くすることにより、粘着剤組成物の熱可塑性を向上させることができ、粘着剤組成物のリサイクルがより容易になるという利点がある。20重量未満の範囲で含まれていてもよい芳香族アルケニル化合物単位以外の繰り返し単位としては、芳香族アルケニル化合物と共重合可能な化合物に由来する繰り返し単位、例えば、共役ジエン化合物やメタアクリル酸エステル化合物に由来する繰り返し単位を挙げることができる。中でも、1,3-ブタジエン、イソプレンが、芳香族アルケニル化合物との共重合性が高いという理由から好ましい。<重合体ブロックB>重合体ブロックBは、共役ジエン単位と芳香族アルケニル化合物単位がランダムに含まれる芳香族アルケニル-共役ジエン共重合体ブロックであって、芳香族アルケニル化合物単位含有率Stbが10~35重量である重合体ブロックである。重合体ブロックBを構成する共役ジエン化合物単位とは、共役ジエン化合物に由来する繰り返し単位である。共役ジエン化合物としては、例えば、1,3-ブタジエン、イソプレン、2,3-ジメチル-1,3-ブタジエン、1,3-ペンタジエン、2-メチル-1,3-オクタジエン、1,3-ヘキサジエン、1,3-シクロヘキサジエン、4,5-ジエチル-1,3-オクタジエン、3-ブチル-1,3-オクタジエン、ミルセンおよびクロロプレン等を挙げることができる。中でも、重合反応性が高く、原料が工業的に入手し易いという理由から、共役ジエン化合物単位は1,3-ブタジエン単位およびイソプレン単位の群から選択される少なくとも1種の繰り返し単位であることが好ましい。重合体ブロックBは、共役ジエン化合物単位を主たる繰り返し単位として構成されている。共役ジエン化合物単位含有率が65~90重量の範囲内であることが好ましい。また、重合体ブロックBは、芳香族アルケニル化合物単位含有率Stbが10~35重量の範囲内であることが好ましく、13~33重量の範囲内であることがより好ましく、16~30重量の範囲内であることが更に好ましい。芳香族アルケニル化合物単位含有率が10重量未満では、展開性が重く、ハンドリング性が悪くなることがある。一方、35重量を超えると、粘着剤組成物の柔軟性が劣り、表面保護フィルムに重要な、十分な粘着力を確保できないことがある。なお、重合体ブロックBは、本発明の効果を妨げない範囲において、共役ジエン化合物単位、および芳香族アルケニル化合物単位以外の繰り返し単位も含んでいてもよい。また、重合体ブロックBは、ビニル結合含有率が50~90の範囲内であることが好ましく、60~80の範囲内であることがより好ましい。また、ビニル結合含有率を50以上とすることにより、タックと粘着力のバランスに優れた粘着剤組成物を構成することができるという利点がある。<共重合体I>共重合体Iは、下記重合体ブロックAおよび下記重合体ブロックBを含み、一般式[A-B]n式中、Aは重合体ブロックAを、Bは重合体ブロックBを、nは1~3の整数を表す。で表される構造を有する共重合体である。nが1~3の整数を表すことから、明らかなように、式[A-B]nで表される構造としては、例えば、A-B、A-B-A-B、およびA-B-A-B-A-Bで表される構造が挙げられる。これらのブロック共重合体においては、AおよびBは、それぞれ繰り返しにおいて同一であってもよく、異なっていてもよい。[A-B]nで示される構造において、重合体ブロックBの効果を確実に発揮させる観点から、末端の重合体ブロックBは共重合体全体の2重量以上を占めていることが好ましい。なお、一部の共重合体Iの末端が-Aの構造を有していても、末端の重合体ブロックAの含有率が共重合体I全体の2重量未満である場合には、末端が重合体ブロックBであるのと同様の効果を発揮させることができる。すなわち、上記構造は実質的に末端が重合体ブロックBであるとみなすことができる。nは1~3の整数であることが必要である。nをこの範囲内とすることにより、工業的な生産性が良好となる。なお、粘着力および材料強度を向上させるという観点から、nが1~2であることがより好ましく、1であることが特に好ましい。すなわち、一般式[A-B]nで示される構造を有する共重合体としては、一般式A-Bで示される構造を有するブロック共重合体が特に好ましい。共重合体Iまたはその水素添加物重合体iは、芳香族アルケニル化合物単位含有率が30~50重量の範囲内であることが好ましく、33~45重量であることがより好ましい。芳香族アルケニル化合物単位含有率をこの範囲内とすることにより、適度な保持力と、被着体表面の凹凸への適度な追随性を兼ね備え、かつ巻回体の展開性に優れた粘着剤組成物を構成することが可能となる。重合体iの分子量については特に制限はないが、重量平均分子量が3万~50万であることが好ましく、8万~30万であることが更に好ましく、10万~20万であることが特に好ましい。重量平均分子量を3万~50万の範囲とすることで、重合体i、ひいては重合体iと共重合体IIまたはその水素添加物重合体iiとからなる共重合体組成物の工業的な生産を容易なものとすることができる。重量平均分子量が3万未満であると、ポリマーを脱溶媒、乾燥させる工程において製造設備等にポリマーが付着してしまい、重合体iの工業的生産が困難となる場合がある。一方、重量平均分子量が50万超であると、溶剤への溶解性や熱溶融性が悪くなり、粘着体への加工が困難になる場合がある。共重合体Iの水素添加物は、優れた耐熱性および耐候性が得られることから、共役ジエンモノマーに由来する二重結合が80以上、好ましくは90以上、より好ましくは95以上、水素添加により不飽和結合が飽和結合に水素添加された水素添加物であることが好ましい。なお、本明細書中、水素添加の比率水素添加率は、四塩化炭素を溶媒として用い、270MHz、lH-NMRスペクトルから算出した水素添加率を意味する。重合体iは、単独1種であってもよく、2種以上の組み合わせであってもよい。<共重合体II>共重合体IIは、下記重合体ブロックAおよび下記重合体ブロックBを含み、一般式A-B-A式中の記号は上記と同意義を表す。もしくは一般式[A-B]x-Y式中、xは2以上の整数を表し、Yはカップリング剤残基を、その他の記号は上記と同意義を表す。で表される構造を有する共重合体である。上記一般式から明らかなように、共重合体IIは、その全ての分子末端に重合体ブロックAを有する。末端の重合体ブロックAは共重合体II全体の2重量以上を占めていることが好ましい。重合体ブロックAの効果を確実に発揮させるためである。なお、一部の共重合体IIの末端が-Bの構造を有していても、末端の重合体ブロックBの含有率が共重合体II全体の2重量未満である場合には、末端が重合体ブロックAであるのと同様の効果を発揮させることができる。すなわち、上記構造は実質的に末端が重合体ブロックAであるとみなすことができる。一般式[A-B]x-Y式中、xは2以上の整数を表し、Yはカップリング剤残基を、その他の記号は上記と同意義を表す。で表される構造を有する共重合体は、言い換えれば、共重合体IがYによってカップリングした構造を有する。従って、[A-B]x-Yの場合、同じ反応釜で、I、IIの混合物を合成することが出来るため、工業的な観点から、[A-B]x-Yの方が好ましい。xが3以上である場合、当該共重合体は、いわゆる星形重合体である。xは、当該共重合体製造時における副反応を抑制し、当該共重合体の物性を制御する観点からは、好ましくは2~4である。また、共重合体IIまたはその水素添加物重合体iiも重合体iと同様の理由から、芳香族アルケニル化合物単位含有率が30~50重量の範囲内であることが好ましく、33~45重量であることがより好ましい。重合体iiは、優れた耐熱性および耐候性が得られることから、共役ジエンモノマーに由来する二重結合が80以上、好ましくは90以上、より好ましくは95以上、水素添加により不飽和結合が飽和結合に水素添加された水素添加物であることが好ましい。重合体iiの分子量については特に制限はないが、重量平均分子量が5万~50万であることが好ましく、5万~30万であることがより好ましい。重量平均分子量を5万~50万の範囲とすることで、重合体ii、ひいては重合体iと重合体iiとからなる共重合体組成物の工業的な生産を容易なものとすることができる。重量平均分子量が5万未満であると、ポリマーを脱溶媒、乾燥させる工程において製造設備等にポリマーが付着してしまい、共重合体IIまたはその水素添加物の工業的生産が困難となる場合がある。一方、重量平均分子量が50万超であると、溶剤への溶解性や熱溶融性が悪くなり、粘着体への加工が困難になる場合がある。重合体iiは、単独1種であってもよく、2種以上の組み合わせであってもよい。本発明の粘着剤組成物において、重合体iと重合体iiとの重量比は、好ましくは、90:10~10:90の範囲内である。重合体iと重合体iiとの総量100重量部中、重合体iを10重量部以上含ませることにより、被着体の表面から粘着剤層が浮き上がり、フィルムが剥離してしまう不具合浮きを有効に防止することができるという好ましい効果を発揮させることができる。一方、重合体iと重合体iiとの総量100重量部中、重合体iiを10重量部以上含ませることにより、被着体の表面からフィルムを剥離させる際に、被着体の表面に粘着剤が残存して被着体の表面を汚染してしまう不具合糊残りを有効に防止することができるという好ましい効果を発揮させることができる。粘着剤層の浮きや糊残りをより確実に防止するという観点から、重合体iと重合体iiとの重量比は50:50~15:85の範囲内であることがより好ましい。本発明の効果を奏する観点から、上記重合体iと上記重合体iiに含まれる重合体ブロックAの総量と重合体ブロックBの総量との重量比が5:95~25:75の範囲内であることが必要である。また、重合体ブロックAと重合体ブロックBとの総量100重量部中、重合体ブロックAを5重量部以上含ませることにより、形成される粘着剤層に適度な保持力を付与することが可能となるという好ましい効果を発揮させることができる。一方、重合体ブロックAと重合体ブロックBとの総量100重量部中、重合体ブロックBを75重量部以上含ませることにより、形成される粘着剤層が被着体表面の凹凸に対して良好な追随性を示すため、被着体表面を確実に保護することが可能となるという好ましい効果を発揮させることができる。重合体ブロックAの総量と重合体ブロックBの総量との重量比は7:93~23:77の範囲内であることが更に好ましく、10:90~21:79の範囲内であることが特に好ましい。<脂肪酸アミド化合物又はそれを主成分として含む脂肪酸アミド組成物>本発明の粘着剤組成物は、示差走査熱量測定により、25°C以上40°C未満の範囲に、脂肪酸アミド化合物又はそれを主成分として含む脂肪酸アミド組成物起因の吸熱ピークが測定される、脂肪酸アミド化合物又はそれを主成分として含む脂肪酸アミド組成物を含有する。なお、本明細書において、脂肪酸アミド化合物又はそれを主成分として含む脂肪酸アミド組成物を単に脂肪酸アミドと称する場合がある。脂肪酸アミド化合物を主成分として含む脂肪酸アミド組成物において、主成分として含むとは、脂肪酸アミド化合物を60重量以上含有することを意味する。なお、80重量以上含有することが好ましく、90重量以上含有することがより好ましい。脂肪酸アミド組成物に主成分として含有される脂肪酸アミド化合物としては、脂肪酸アミド化合物の2種以上の混合物であってもよい。この場合は、2種以上の脂肪酸アミド化合物の含有量を合計して主成分となる脂肪酸アミド化合物の含有量を算出する。<脂肪酸アミド化合物又はそれを主成分として含む脂肪酸アミド組成物起因の吸熱ピーク>本発明の粘着剤組成物に含有される少なくとも1種の脂肪酸アミド化合物又はそれを主成分として含む脂肪酸アミド組成物は、示差走査熱量測定により25°C以上40°C未満の範囲に、脂肪酸アミド化合物又はそれを主成分として含む脂肪酸アミド組成物起因の吸熱ピークを有する。ここで脂肪酸アミド化合物又はそれを主成分として含む脂肪酸アミド組成物起因の吸熱ピークとは、脂肪酸アミド化合物又はそれを主成分として含む脂肪酸アミド組成物に対する、後述の示差走査熱量測定により得られた吸熱ピークを指す。この吸熱ピークは、純粋な単一の脂肪酸アミド化合物に対してはシャープな単一ピークになると考えられる。これに対し、原材料であるジアミン、および脂肪酸等を不純物として含む脂肪酸アミド組成物では、これらの不純物によって、この吸熱ピークはブロードになる傾向があり、不純物量が増加するとよりブロードになる傾向がある。また、この吸熱ピークは、2種以上の脂肪酸化合物の混合物の場合にもブロードになる傾向がある。本発明の粘着剤組成物に含まれる脂肪酸アミド化合物又はそれを主成分として含む脂肪酸アミド組成物としては、脂肪酸アミド化合物又はそれを主成分として含む脂肪酸アミド組成物起因の吸熱ピークが25°C以上40°C未満の範囲にあれば良い。なお、吸熱ピークはブロードであるか、シャープであるかは問わない。原理は不明だが、上記範囲に吸熱ピークが観測される脂肪酸アミド化合物又はそれを主成分として含む脂肪酸アミド組成物により、効果的な接着昂進抑制効果が得られる。粘着剤組成物を表面保護フィルムに用いた場合に、脂肪酸アミド化合物起因の吸熱ピークが25°C未満で観測出来る場合では、初期粘着力の低下が著しく、表面保護フィルムとしての使用が出来ない。また、脂肪酸アミド化合物起因の吸熱ピークが40°C以上で観測出来る場合では、特に80°C程度の温度における長期間例えば、3日間保持において充分な粘着昂進抑制効果が得られない。エチレンビスカプリル酸アミドの、示差走査熱量測定の結果を図1に示す。図1の曲線は、下記実施例における脂肪酸アミド組成物の吸熱ピーク評価と同様に、後述の第一~第三ステージを順に実行したときの、第三ステージにおいて得られたDSC曲線である。図1によると、吸熱ピークが31、36、171°C付近に現れている。本発明の粘着剤組成物に用いられる脂肪酸アミド化合物又はそれを主成分として含む脂肪酸アミド組成物における脂肪酸アミド化合物は、好ましくは、飽和脂肪酸ビスアミド化合物である。飽和脂肪酸ビスアミド化合物としては、例えば、エチレンビスカプリル酸アミド、エチレンビスステアリン酸アミドEBSA、メチレンビスステアリン酸アミド、ヘキサメチレンビスステアリン酸アミド、エチレンビスミリスチン酸アミド、エチレンビスラウリン酸アミド、エチレンビスカプリン酸アミド、エチレンビスパルミチン酸;ならびにm-キシリレンビスステアリン酸アミド、およびN,N’-ジステアリルイソフタル酸アミド等の飽和脂肪酸芳香族ビスアミド化合物等が挙げられる。上記脂肪酸アミド化合物としては、炭素数6~10の飽和脂肪酸脂肪族ビスアミド化合物が好ましく、炭素数7~9の飽和脂肪酸脂肪族ビスアミド化合物がより好ましい。飽和脂肪酸ビスアミド化合物は、通常、ジアミンと飽和脂肪酸との脱水縮合反応によって合成される。このため、上述の説明から明らかなように、得られた飽和脂肪酸ビスアミド反応生成物は、不純物としてジアミン、および飽和脂肪酸を含有する場合がある。本明細書においてこの場合には、飽和脂肪酸ビスアミド組成物と称する。脂肪酸アミド化合物又はそれを主成分として含む脂肪酸アミド組成物の低融点結晶の融解温度は、原料として用いる脂肪酸の炭素鎖数及び飽和度に影響を受ける。この為、2種類以上の脂肪酸を用いて脂肪酸アミドを合成することにより、得られた脂肪酸アミド組成物の低融点結晶の融解温度、すなわち脂肪酸アミド化合物起因の吸熱ピークのピーク位置を調整することが可能である。これらの飽和脂肪酸ビスアミド化合物は単独で用いてもよく、2種以上を組み合わせて用いてもよい。<脂肪酸アミド化合物の総含有量>重合体iおよび重合体iiの合計重量共重合体組成物の重量100重量部に対する脂肪酸アミド化合物の総含有量は0.3~2重量部である。脂肪酸アミド化合物の総含有量とは、例えば、炭素数8のエチレンビスカプリル酸アミドと、炭素数6の脂肪酸アミド化合物を含む場合には、それらの合計含有量を指す。上記脂肪酸アミド化合物の総含有量が0.3重量部未満の場合には、粘着昂進現象の抑制が十分でない。また、2重量部超の場合には、初期接着力の低下が著しくなる。粘着剤組成物における脂肪酸アミド化合物の総含有量は、たとえば、GPCゲル浸透クロマトグラフで測定することができる。例えば、装置としてWaters2695RIwaters2414UVWaters2487、カラムはShodexLF-804Columns6.0mm×15.0mm、移動相はTHFを使用する事で定量出来、検量線を用いることで含有量を測定する事が出来る。また、脂肪酸アミド化合物の総含有量は、重合体iおよび重合体iiの合計重量共重合体組成物の重量100重量部に対して配合した、脂肪酸アミド化合物又はそれを主成分として含む脂肪酸アミド組成物の使用量から計算できる。本発明の粘着剤組成物に含まれる脂肪酸アミド組成物は、通常、天然原料から製造されるため、どのような脂肪酸アミド化合物がどのような割合で含有されているかを決定することは比較的困難を伴う場合がある。このため、脂肪酸アミド組成物の示差走査熱量測定による25°C以上40°C未満の範囲に存在する脂肪酸アミド化合物起因の吸熱ピークの吸熱量や、脂肪酸アミド組成物の酸価を特定することが有用な場合がある。<吸熱量>上記吸熱ピークの吸熱量は、上記脂肪酸アミド化合物又はそれを主成分として含む脂肪酸アミド組成物1mgに対して0.5mJ以上であることが好ましく、0.8~4.0mJであることがより好ましい。脂肪酸アミド組成物の単位重量あたりの吸熱量は、原料に含まれる有効成分としての脂肪酸アミド化合物の量に対応する。このため、吸熱量が高いほど原料脂肪酸アミド組成物に含まれる有効成分脂肪酸アミド化合物の濃度が濃く、粘着剤組成物中に添加する原料を少量にすることができ、原料コストを抑えられる。<酸価>上記脂肪酸アミド化合物又はそれを主成分として含む脂肪酸アミド組成物の酸価は、14mgKOH/g以下が好ましく、より好ましくは8mgKOH/g以下、さらに好ましくは5mgKOH/g以下である。酸価がこのような範囲にあることにより、表面保護フィルムの粘着力の経時での粘着力安定性が向上する。脂肪酸アミドを合成した後に不純物として残った脂肪酸の含有量を測定する指標が酸価であり、数値が高い事は反応残渣として脂肪酸がより多く含まれている事を示している。脂肪酸はアルキル鎖の長さによるが、経時で粘着剤表面に析出したりして表面保護フィルムの粘着力の不安定化の原因となる。上記の範囲に酸価を抑えることにより、表面保護フィルムの経時による粘着力安定性が向上する。<その他の成分>本発明の粘着剤組成物は、必要に応じて、粘着付与剤、スチレン系ブロック相補強剤、軟化剤、酸化防止剤、光安定剤、紫外線吸収剤、充填剤、顔料、粘着昂進防止剤、オレフィン系樹脂、シリコーン系ポリマー、液状アクリル系共重合体、リン酸エステル系化合物等の公知の添加剤を適宜含有してもよい。粘着付与剤としては、例えば、脂肪族系共重合体、芳香族系共重合体、脂肪族-芳香族系共重合体や脂環式系共重合体等の石油樹脂、クマロン-インデン樹脂、テルペン樹脂、テルぺン-フェノール樹脂、重合ロジン等のロジン樹脂、アルキルフェノール樹脂、キシレン樹脂またはこれらの水素添加物などの、一般に粘着剤に使用されるものを特に制限なく使用することができる。粘着付与剤の軟化点が、90~140°Cのものを用いることがより好ましい。これらの粘着付与剤は、単独で用いてもよく、2種以上を併用してもよい。なお、剥離性および耐候性などを高めるためには、水素添加物型の粘着付与剤を用いることがより好ましい。また、オレフィン樹脂とのブレンド物として市販されている粘着付与剤を用いてもよい。本発明での粘着付与剤とは、芳香族アルケニルブロック共重合体中の共役ジエン系またはその水素添加されたソフトセグメントであるゴム層に対して相溶し、粘着力をコントロールできるものを意味する。なお、相溶とは、共重合体組成物に粘着付与剤を配合することにより得られる配合物のtanδピーク温度が、共重合体組成物のtanδピーク温度とは異なる値になる状態のことをいう。なお、本明細書中、tanδピーク温度とは、tanδの最大となる温度を意味する。軟化剤は、通例、粘着力の向上に有効である。軟化剤としては、例えば、低分子量のジエンポリマー、ポリイソブチレン、水添ポリイソプレン、水添ポリブタジエン、ひまし油、トール油、天然油、パラフィン系オイルやナフテン系オイルや芳香族系オイル等のプロセスオイル、液体ポリイソブチレン樹脂、ポリブテン、またはこれらの水素添加物などの一般的に粘着剤に使用されるものを特に制限なく使用することができる。これらの軟化剤は、単独で用いてもよく、2種以上を併用してもよい。酸化防止剤としては、特に限定されず、例えば、モノフェノール、ビスフェノール、高分子型フェノールなどのフェノール系酸化防止剤、硫黄系酸化防止剤、リン系酸化防止剤等の通常使用されるものが挙げられる。光安定化剤としては、ヒンダードアミン系化合物が挙げられる。紫外線吸収剤としては、特に限定されず、例えば、サリチル酸系紫外線吸収剤、ベンゾフェノン系紫外線吸収剤、ベンゾトリアゾール系紫外線吸収剤、シアノアクリレート系紫外線吸収剤等が挙げられる。充填剤としては、例えば、炭酸カルシウム、炭酸マグネシウム、シリカ、酸化亜鉛、酸化チタン等が挙げられる。粘着昂進防止剤としては、脂肪酸アミドの他に、ポリエチレンイミンの長鎖アルキルグラフト物、大豆油変性アルキド樹脂例えば、荒川化学工業社製、商品名アラキード251等、トール油変性アルキド樹脂例えば、荒川化学工業社製、商品名アラキード6300等などが挙げられる。これらの添加剤は、単独で使用してもよいし、2種以上を併用してもよい。<表面保護フィルム>本発明の表面保護フィルムは、基材層と、上記で説明した粘着剤組成物からなる粘着剤層とを有する。好ましくは、当該粘着剤層は、当該基材層の一方の表面上に配置されている。当該基材層と当該粘着剤層の間には、中間層が存在していてもよい。<基材層>基材層として好ましくは、ポリオレフィン基材層である。当該ポリオレフィンとしては、例えば、低密度ポリエチレン、中密度ポリエチレン、高密度ポリエチレン、直鎖低密度ポリエチレン、エチレン-α-オレフィン共重合体、エチレン-エチルアクリレート共重合体、エチレン-酢酸ビニル共重合体、エチレン-メチルアクリレート共重合体、エチレン-n-ブチルアクリレート共重合体、およびポリプロピレンホモポリマー、ランダムコポリマー、ブロックコポリマー等が挙げられる。これらは単独または2種以上を組み合わせて用いることができる。また、ポリオレフィンは、置換基を有するポリオレフィンであってもよく、ポリオレフィン以外の樹脂が添加されていてもよい。さらに、表面保護フィルムの製造過程で生じた、ポリオレフィン基材層の端材や表面保護フィルムの端材が添加されていてもよい。基材層は、単層でもよいし、組成の異なる2種以上の多層構造を有している層であってもよい。基材層は、表面保護フィルムの用途等によって、その厚さを適宜調整することができる。通常、10~100μm程度の厚さに設定することが適している。<粘着剤層>上述のように、粘着剤層は、上記で説明した粘着剤組成物からなる。粘着剤層の厚さは特に制限されないが、例えば、通常0.5~50μm程度、好ましくは1~40μm、さらに好ましくは2~30μmである。<製造方法>本発明の粘着剤組成物は、例えば、共重合体Iおよび共重合体IIをそれぞれブロック重合により合成し、これらを所定の質量比でブレンドした後に、所望により水素添加を行って、共重合体Iまたはその水素添加物、および共重合体Iまたはその水素添加物の混合物を得、および所望により配合される添加剤を慣用の方法で混合することによって製造される。水素添加触媒としては、元素周期表Ib、IVb、Vb、VIb、VIIb、VIII族金属のいずれかを含む化合物を用いることができる。例えば、Ti、V、Co、Ni、Zr、Ru、Rh、Pd、Hf、Re、Pt原子を含む化合物を挙げることができ、より具体的には、Ti、Zr、Hf、Co、Ni、Rh、Ruなどのメタロセン系化合物、Pd、Ni、Pt、Rh、Ruなどの金属をカーボン、シリカ、アルミナ、ケイソウ土、塩基性活性炭などの担体に担持させた担持型不均一系触媒を挙げることができる。なお、メタロセン系化合物の具体例としては、シクロペンタジェニル環Cp環またはCp環上の水素をアルキル基で置換した配位子を二つ有するKaminskyカミンスキー触媒、ansaアンサ型メタロセン触媒、非架橋ハーフメタロセン触媒、架橋ハーフメタロセン触媒等を挙げることができる。具体的な例を挙げると、特開平1-275605号公報、特開平5-271326号公報、特開平5-271325号公報、特開平5-222115号公報、特開平11-292924号公報、特開2000-37632号公報、特開昭59-133203号公報、特開昭63-5401号公報、特開昭62-218403号公報、特開平7-90017号公報、特公昭43-19960号公報、特公昭47-40473号公報に記載の触媒を挙げることができる。これら各種の触媒は1種のみを単独で用いてもよいし、2種以上を併用してもよい。別法として、共重合体IIが上記一般式[A-B]x-Y式中の記号は上記と同意義を表す。で表される構造を有する場合、本発明の粘着剤組成物は、以下のような方法カップリング法によって、製造してもよい。カップリング法は、共重合体Iまたはその水素添加物重合体iと共重合体IIまたはその水素添加物重合体iiを1ポットで合成することができるため製造工程が簡素であり、製造コストが低廉で、カップリング剤の種類や量により、重合体iと重合体iiとの比率を制御することができる等の点において好ましい。カップリング法は、第1工程:[A-B]の構造を有する共重合体をブロック重合により合成する工程と、第2工程:上記[A-B]の構造を有する共重合体の一部を、カップリング剤Y-Zx但し、Yはカップリング剤残基、Zは脱離基、Xは2以上の整数を示す。によりカップリングさせ、{[A-B]x-Y}の構造を有する共重合体を合成する工程と、水素添加物を得る場合には、更に、第3工程:上記[A-B]の構造を有する共重合体及び上記{[A-B]x-Y}の構造を有する共重合体に水素添加することにより、それぞれ水素化された共重合体Iと共重合体IIとからなる共重合体組成物を得る工程とを備える。カップリング剤としては、例えば、メチルジクロロシラン、ジメチルジクロロシラン、メチルトリクロロシラン、ブチルトリクロロシラン、テトラクロロシラン、ジブロモエタン、テトラクロロ錫、ブチルトリクロロ錫、テトラクロロゲルマニウム、ビストリクロロシリルエタン等のハロゲン化合物;エポキシ化大豆油等のエポキシ化合物;アジピン酸ジエチル、アジピン酸ジメチル、ジメチルテレフタル酸、ジエチルテレフタル酸等のカルボニル化合物、ジビニルベンゼン等のポリビニル化合物;ポリイソシアネート;等を挙げることができる。中でも、工業的に入手し易く、反応性も高いという理由から、メチルジクロロシラン、ジメチルジクロロシラン、メチルトリクロロシラン、テトラクロロシランが好ましい。本発明の表面保護フィルムは、例えば、押出成形によって基材シート基材層を製造した後、上記粘着剤組成物を溶融または溶解させた液体を基材シートに塗布または噴霧する方法、あるいは、インフレーション法により得られた基材シートと粘着シートを貼り合わせる方法、あるいは多層マニホールドを備えたTダイを用いて基材原料と上記粘着剤組成物を共押出する方法により製造できる。なかでも、基材層と粘着剤層が密着した多層シートが得られるので共押出により製造する方法が好ましい。なお、本発明の粘着剤組成物を溶融または溶解させた液体もまた、本発明の粘着剤組成物に包含される。<適用>本発明の表面保護フィルムは、表面が平滑なシート状の被着体や、光学板、プリズムシート、および拡散フィルム等の凹凸のある被着体に好適に用いることができる。なかでも、拡散フィルムの表面保護用に好適に用いることができる。本発明の表面保護フィルムは、凹凸のある被着体のなかでも、凹凸が小さい被着体に特に好適に使用できる。このような被着体では、粘着昂進が特に問題になり易いが、本発明の表面保護フィルムを用いれば、高温条件下でも粘着昂進が生じにくい。具体的には、本発明の表面保護フィルムは、表面粗さRaが2μm以下の被着体に好適に使用でき、より好ましくは、表面粗さRaが0.5μm以下の被着体に好適に使用できる。ただし、本発明の表面保護フィルムをこれ以外の被着体にも使用できることは、言うまでもない。なお、本明細書中、表面粗さRaは、JISB0601:2001に規定されている、算術平均高さである。被着体を構成する材料としては、特に限定されないが、透光性を有する樹脂、例えばアクリル系樹脂、ポリカーボネート等が挙げられる。以下、本発明の表面保護フィルムを、実施例に基づいて詳細に説明するが、本発明は、以下の実施例に限定されるものではない。合成例1共重合体組成物の合成重合体ブロックA窒素置換された反応容器に、脱気脱水されたシクロヘキサン500質量部、スチレン20質量部及びテトラヒドロフラン5質量部を仕込み、重合開始温度の40°Cにてn-ブチルリチウム0.13質量部を添加して、昇温重合を行った。重合体ブロックB重合体Aの重合転化率が略100に達した後、反応液を15°Cに冷却し、次いで、1,3-ブタジエン70質量部およびスチレン10質量部を加え、更に昇温重合を行った。重合転化率がほぼ100に達した後、カップリング剤としてメチルジクロロシラン0.06質量部を加え、カップリング反応を行った。カップリング反応が完結した後、水素ガスを0.4MPa-Gaugeの圧力で供給しながら10分間放置した。一部取り出したポリマーは、ビニル含有率64、重量平均分子量約11万、カップリング率60であった。その後、反応容器内に、ジエチルアルミニウムクロライド0.03質量部及びビスシクロペンタジエニルチタニウムフルフリルオキシクロライド0.06質量部を加え、撹拌した。水素ガス供給圧0.7MPa-Gauge、反応温度80°Cで水素添加反応を開始し、水素の吸収が終了した時点で、反応溶液を常温、常圧に戻し、反応容器から抜き出すことにより、重合体iと重合体iiからなる共重合体組成物を得た。この共重合体組成物の性質を表1に示す。なお、表1中、StAB、StB、StA、およびStbは、それぞれ次のように定義される数値を表す。当該定義において、全重合体とは、重合体iおよび重合体iiの全体を意味する。StABは、全重合体の芳香族アルケニル化合物単位含有率であり、次式1で表される数値を意味する。なお、これは、下記StBと下記StAとの和に等しい。式1:StAB=全重合体中の芳香族アルケニル化合物単位重量/全重合体中の全単量体単位重量×100重量StBは、次式2で表される数値を意味する。式2:StB=全重合体ブロックB中の芳香族アルケニル化合物単位重量/全重合体中の全単量体単位重量×100重量StAは、次式3で表される数値を意味する。式3:StA=全重合体ブロックA中の芳香族アルケニル化合物単位重量/全重合体中の全単量体単位重量×100重量Stbは、重合体ブロックBの芳香族アルケニル化合物単位含有率であり、次式4で表される数値を意味する。式4:Stb=全重合体ブロックB中の芳香族アルケニル化合物単位重量/全重合体ブロックB中の全単量体単位重量×100重量また、表1中、A:Bは、重合体ブロックAの総量と重合体ブロックBの総量との重量比を表す。また、表1中、i:iiは、重合体iと重合体iiの重量比を表す。また、表1中、共役ジエン含有率は、重合体ブロックBの共役ジエン単位含有率を表す。また、表1中、ビニル結合含有率は、重合体ブロックBのビニル結合の含有率を表す。実施例1~3、比較例1~6上記の合成例1により得られた共重合体組成物100重量部に、粘着付与剤アルコンP100荒川化学工業社製、酸化防止剤イルガノックス1010チバスペシャルティケミカルズ社製、および脂肪酸アミドを、表2の通り配合し、各粘着剤組成物を得た。なお、以下の表2中の脂肪酸アミドの表記は、それを主成分として含む脂肪酸組成物の意味であり、原材料であるジアミン、および脂肪酸等の不純物、ならびに炭素数が異なる脂肪酸ジアミドを含有する。また、使用した脂肪酸アミド組成物の示差走査熱量測定による、融点とは別の吸熱ピークを下記の通り測定評価した。脂肪酸アミドの吸熱ピークの評価方法示差走査熱量計SII社製DSC6220により、第一~第三ステージを順に実行した。脂肪酸アミド化合物起因の吸熱ピークは、第三ステージにおけるDSC曲線から読み取ることができる。図1には、第三ステージにおけるDSC曲線を示す。第一ステージ:20°C/分の昇温速度で20°Cから200°Cまで昇温する。第二ステージ:20°C/分の降温速度で200°Cから20°Cまで降温する。第三ステージ:20°C/分の昇温速度で20°Cから200°Cまで昇温する。基材にはポリプロピレンプライムポリマー社製J715Mを用い、Tダイ法により基材と各粘着剤組成物を共押出成形することで、34μmの厚みの基材層と6μmの厚みの粘着剤層とが積層一体化された、実施例1~3、および比較例1~6の表面保護フィルムを成形した。表面保護フィルムの評価上記のようにして得られた各表面保護フィルムについて、以下の項目を評価した。1初期粘着力各表面保護フィルムを、Raが0.44nmの拡散フィルムのレンズ面を覆うように貼り付けた。拡散フィルムとしては、アクリル樹脂からなるものを用意した。貼り付け条件は、室温23°Cおよび相対湿度50の環境下、それぞれ2kgの圧着ゴムローラーを用いて、300mm/分の速度で貼り付け、その状態で30分間放置した後、JISZ0237に準拠し、25mm幅における180度剥離強度を300mm/分の速度で測定した。このようにして測定された剥離強度を初期粘着力とした。2経時粘着力各表面保護フィルムを、室温23°Cおよび相対湿度50の環境下、1の初期粘着力評価に用いた拡散フィルムの表面に、それぞれ2kgの圧着ゴムローラーを用いて、300mm/分の速度で貼り付けた。表面保護フィルムを貼り付けた拡散フィルムを40°C、60°C、80°Cの各温度にて、各々3日放置した。これらを室温に取り出し、60分間放置した後、JISZ0237に準拠し、25mm幅における180度剥離強度を300mm/分の速度で測定した。このようにして測定された剥離強度を経時粘着力とし、初期粘着力から経時粘着力の変化率粘着力昂進率を次式で算出した。粘着力昂進率=経時粘着力/初期粘着力×100粘着力昂進率は、以下の基準で判定した。◎優:400未満○良:400以上600以下×不良:600超3総合評価○良:40°C、60°C、80°Cで3日経時後の粘着力昂進率が何れも不良ではない×不良:40°C、60°C、80°Cで3日経時後の粘着力昂進率のいずれかが不良であるこれらの結果を表2に示す。表2から明らかなように、25°C以上40°C未満の範囲内に吸熱ピークがあり、かつ、用いた脂肪酸アミド化合物の総含有量が、重合体iおよび重合体iiの合計重量共重合体組成物の重量100重量部に対して、0.3~2重量部である場合に、高温状態で長時間40°C、60°C条件下、さらには80°C条件下で3日以上養生した場合でも、粘着昂進抑制効果を発揮した。"